(57)【要約】【課題】薬品等の塗工によらず、優れた接着剤水溶液の吸水性が発現される段ボール用ライナーを提供することを目的とする。【解決手段】本発明は、裏面に位置する第一紙層及びこの第一紙層の表面に積層される第二紙層を含む３層以上の紙層を有する段ボール用ライナーであって、上記第一紙層の坪量が１１５ｇ／ｍ２以上１４５ｇ／ｍ２以下であり、この第一紙層の密度が０．７０ｇ／ｃｍ３以上０．８２ｇ／ｃｍ３以下であることを特徴とする。【選択図】なし【特許請求の範囲】
【請求項１】
裏面に位置する第一紙層及びこの第一紙層の表面に積層される第二紙層を含む３層以上の紙層を有する段ボール用ライナーであって、
上記第一紙層の坪量が１１５ｇ／ｍ２以上１４５ｇ／ｍ２以下であり、
この第一紙層の密度が０．７０ｇ／ｃｍ３以上０．８２ｇ／ｃｍ３以下であることを特徴とする段ボール用ライナー。
【請求項２】
上記第一紙層が、内添サイズ剤及び紙力増強剤を含む第一紙層用パルプスラリーの抄紙により得られ、
上記内添サイズ剤の第一紙層用パルプスラリー中の含有量が、０．１０質量％以下であり、
上記紙力増強剤の第一紙層用パルプスラリー中の含有量が、０．０８質量％以上０．４０質量％以下である請求項１に記載の段ボール用ライナー。
【請求項３】
上記第二紙層の密度が０．７８ｇ／ｃｍ３以上０．９３ｇ／ｃｍ３以下である請求項１又は請求項２に記載の段ボール用ライナー。
【請求項４】
上記第二紙層が、紙力増強剤を含む第二紙層用パルプスラリーの抄紙により得られ、
上記紙力増強剤の第二紙層用パルプスラリー中の含有量が、０．５質量％以上０．８質量％以下である請求項３に記載の段ボール用ライナー。
【請求項５】
上記第一紙層の紙力増強剤含有量が、第二紙層の紙力剤含有量の０．７倍以下である請求項１から請求項４のいずれか１項に記載の段ボール用ライナー。
【発明の詳細な説明】
【技術分野】
【０００１】
本発明は、段ボール用ライナーに関する。
【背景技術】
【０００２】
段ボールは、波状に加工された中芯の両側に、澱粉糊やＰＶＡ等の接着剤を用いてライナーを貼合することにより製造される。この貼合は、通常、コルゲータを用い、上記接着剤の水溶液を中芯の段頂に塗布し、中芯とライナーとを貼り合わせた後、加熱する方法がとられる。この際、一般の中芯は吸水性が良いため、中芯とライナーとの接着強度を向上させるためには、接着剤の水溶液をライナーの裏面にも十分に吸収させる必要がある。この際、貼合速度を上昇させると、接着剤水溶液が十分にライナーに吸収されず、接着強度が低下するという不都合を有する。
【０００３】
ここで、接着剤水溶液の吸収性を高めるためには、サイズ剤の使用量を低減する又はサイズ剤を使用しないことが考えられる。しかし、通常、古紙パルプが使用されるライナー等においては、元々の古紙に含まれるサイズ剤等の量なども影響するため、サイズ剤の使用量のみによって吸水性を向上させることには限界がある。
【０００４】
そこで、貼合速度を上昇させた場合でも、十分な接着強度を有する段ボールを得ることができるライナー等の開発が進められている。このようなものとしては、例えば、苛性ソーダ又は苛性カリを含有する貼合速度向上剤を塗布した段ボール用原紙（特開平７−１９５６４８号公報参照）、ライナー原紙及び中芯の一方又は両方の貼り合わせ面、すなわちライナー原紙であれば少なくとも中芯と接するライナー原紙裏面のｐＨを、硼砂や苛性ソーダ等の塗布によって６〜１０とする段ボールの製造方法（特開平７−１００９７７号公報参照）が挙げられる。
【０００５】
しかし、上記技術は、ライナー等に薬品を塗工する等によって段ボール貼合時の初期接着強度を向上させるものであり、別途塗工工程を必要とするため工程が煩雑になることに加え、接着に関係ない部分にまでも薬品が塗工されるので経済的ではないという不都合がある。
【先行技術文献】
【特許文献】
【０００６】
【特許文献１】特開平７−１９５６４８号公報
【特許文献２】特開平７−１００９７７号公報
【発明の概要】
【発明が解決しようとする課題】
【０００７】
本発明は、上述のような事情に基づいてなされたものであり、薬品等の塗工によらず、良好な接着剤水溶液の吸水性が発現され、高速貼合性に優れる段ボール用ライナーを提供することを目的とする。
【課題を解決するための手段】
【０００８】
上記課題を解決するためになされた発明は、
裏面に位置する第一紙層及びこの第一紙層の表面に積層される第二紙層を含む３層以上の紙層を有する段ボール用ライナーであって、
上記第一紙層の坪量が１１５ｇ／ｍ２以上１４５ｇ／ｍ２以下であり、
この第一紙層の密度が０．７０ｇ／ｃｍ３以上０．８２ｇ／ｃｍ３以下であることを特徴とする。
【０００９】
当該段ボール用ライナーにおいては、裏面に位置する第一紙層（以下、「裏層」ともいう。）に、ある程度の厚みをもたせ、かつ、低密度としているため、裏層が物理的に所定量の水溶液を吸収しやすい構造となっている。従って、当該段ボール用ライナーは、良好な接着剤水溶液の吸収性を有するため、貼合性に優れ、接着強度が高い段ボールを得ることができる。
【００１０】
上記第一紙層が、内添サイズ剤及び紙力増強剤を含む第一紙層用パルプスラリーの抄紙により得られ、上記内添サイズ剤の第一紙層用パルプスラリー中の含有量が、０．１０質量％以下であり、上記紙力増強剤の第一紙層用パルプスラリー中の含有量が、０．０８質量％以上０．４０質量％以下であることが好ましい。
【００１１】
このように内添サイズ剤及び紙力増強剤の含有量を少なくしたパルプスラリーを用いて第一紙層を形成することで、上述のような低密度な第一紙層を得やすく、さらには、サイズ剤の含有量の少なさからも、吸水性を高めることができる。なお、通常、高い強度が要求されるライナーにおいては、紙力増強剤の使用量が多いが、このように紙力増強剤の含有量を少なくすることで、より効果的に吸水性を高めることができる。
【００１２】
上記第二紙層の密度が０．７８ｇ／ｃｍ３以上０．９３ｇ／ｃｍ３以下であることが好ましい。このように第二紙層（以下、「裏二層」ともいう。）の密度を高めることで、当該ライナーの強度を高めることができ、かつ、第一紙層に吸収された接着剤水溶液が表面側へ浸透することを抑制し、貼合性（接着性等）を高めることができる。
【００１３】
上記第二紙層が、紙力増強剤を含む第二紙層用パルプスラリーの抄紙により得られ、
上記紙力増強剤の第二紙層用パルプスラリー中の含有量が、０．５質量％以上０．８質量％以下であることが好ましい。
【００１４】
このように紙力増強剤の含有量を多くしたパルプスラリーを用いて第二紙層を形成することで、上述のような高密度な層を得やすく、接着剤水溶液の浸透を抑制することができる。
【００１５】
上記第一紙層の紙力増強剤含有量が、第二紙層の紙力剤含有量の０．７倍以下であるとよい。このように、第一紙層の紙力増強剤含有量を第二紙層の紙力剤含有量と比して少なくすることで、第一紙層の密度を下げて吸水性を高め、かつ、第二紙層の密度を上げて、浸透抑制能を高めることができる。
【００１６】
ここで、各紙層の坪量及び密度は、実施例の測定方法による値をいう。また、パルプスラリー中の内添サイズ剤又は紙力増強剤の含有量とは、固形分換算のパルプの質量に対する固形分換算の内添サイズ剤又は紙力増強剤の質量をいう。
【発明の効果】
【００１７】
以上説明したように、本発明の段ボール用ライナーは、裏面における接着剤水溶液の吸水性が高く、貼合性に優れる。従って、当該段ボール用ライナーによれば、貼合速度を上昇させた場合であっても、接着強度に優れる段ボールを形成することができる。
【発明を実施するための形態】
【００１８】
以下、本発明の段ボール用ライナーの実施の形態を詳説する。
【００１９】
当該段ボール用ライナーは、三層以上の紙層を有する。この多層構造において、裏面に位置する紙層を第一紙層（裏層）、この第一紙層の表面に積層される紙層を第二紙層（裏二層）とする。なお、この紙層の層数としては３層以上であれば特に制限されないが、十分な強度を確保し、かつ、必要以上に嵩高やコスト増となることを防ぐ点などから、５層以下が好ましく、４層がより好ましい。
【００２０】
この多層構造は、パルプを主成分とするパルプスラリーを多層抄き等することによって形成することができる。このパルプとしては、広葉樹晒クラフトパルプ、針葉樹晒クラフトパルプ、広葉樹未晒クラフトパルプ、針葉樹未晒クラフトパルプ、広葉樹亜硫酸パルプ、針葉樹亜硫酸パルプ等が挙げられる。また、木材繊維を含む主原料として、化学的に処理されたパルプ、木材以外の繊維原料であるケナフ、麻、葦等非木材繊維を主原料として化学的に処理されたパルプやチップを機械的にパルプ化したグランドパルプ、木材又はチップに化学薬品を添加しながら機械的にパルプ化したケミグランドパルプ、及びチップを柔らかくなるまで蒸解した後、レファイナー等でパルプ化したセミケミカルパルプ等のバージンパルプ及び、段ボールや新聞紙、チラシ等の古紙のほか、塗工紙、非塗工紙、地券、カラー印刷された紙、白黒印刷された紙など種々の耐漂白性を有する紙を含む雑誌古紙などをも使用することができる。
【００２１】
なお、リサイクル性の点からは、古紙パルプを用いることが好ましい。全パルプに対する古紙パルプの使用量として、５０質量％以上が好ましく、８０質量％以上がより好ましい。また、表層以外の各紙層の古紙パルプ使用量としては、９０質量％以上が好ましく、１００質量％がより好ましい。当該段ボール用ライナーによれば、このようにサイズ剤が一定量含有しうる古紙パルプを使用しても、各層の物理的作用により吸水性等を制御するため、高い接着強度を発揮することができる。
【００２２】
また、上記パルプに加えて、レーヨン繊維、アクリル繊維、ポリアミド繊維、その他の合成繊維、ガラス繊維、炭素繊維等が紙層の成分として用いられていてもよい。
【００２３】
（内添紙力増強剤）
上記パルプスラリーには、上記原料パルプの他に紙力増強剤を更に添加するとよい。内紙力増強剤としては、乾燥紙力増強剤や湿潤紙力増強剤があり、乾燥紙力増強剤としては、例えばカチオン澱粉、両性澱粉、ポリアクリルアミド（ＰＡＭ）、カルボキシメチルセルロース（ＣＭＣ）等が挙げられ、湿潤紙力増強剤としては、例えばポリアミド・エピクロルヒドリン樹脂、尿素樹脂、酸コロイド・メラミン樹脂、熱架橋性付与ＰＡＭ等が挙げられる。これらのうち、歩留りの優れるポリアクリルアミドが好ましい。
【００２４】
上記内添紙力増強剤の電荷としては特に限定されず、カチオン性、アニオン性又は両性のいずれを用いてもよい。これらのうち、微小異物の発生が少なく、比圧縮強さの向上効果に優れ、貼合用の接着剤水溶液の吸収性に優れる点で両性の内添紙力増強剤が好ましく、特に両性ポリアクリルアミドが好ましい。
【００２５】
（サイズ剤）
上記パルプスラリーには、サイズ剤（内添サイズ剤）を添加することもできる。サイズ剤としては、例えば、ロジンサイズ、アルキルケテンダイマー（ＡＫＤ）、アルケニル無水コハク酸（ＡＳＡ）等の公知のサイズ剤を用いることができる。ただし、ロジンエマルジョンサイズ剤及びアルキルケテンダイマーサイズ剤の少なくとも一方を用いるのが好ましい。サイズ剤がロジンエマルジョンサイズ剤及びアルキルケテンダイマーサイズ剤の少なくとも一方であると、接着剤水溶液の微妙な吸水性の調節を行うことができ好ましい。
【００２６】
（その他の添加剤）
当該段ボール用ライナーには、上記内添紙力増強剤の他に、例えば定着剤、滑剤、填料分散剤、ｐＨ調整剤、増粘剤、流動性改良剤、消泡剤、抑泡剤、離型剤、浸透剤、着色染料、着色顔料、紫外線吸収材、酸化防止剤、防腐剤、防バイ剤、耐水化剤、蛍光消去剤等の公知の種々の添加剤を単独で、あるいは２種以上を混合して添加してもよい。
【００２７】
（第一紙層（裏層））
当該段ボール用ライナーにおける第一紙層の坪量としては、１１５ｇ／ｍ２以上１４５ｇ／ｍ２以下であり、１２５ｇ／ｍ２以上１３５ｇ／ｍ２以下が好ましい。
【００２８】
また、この第一紙層の密度としては、０．７０ｇ／ｃｍ３以上０．８２ｇ／ｃｍ３以下であり、０．７２ｇ／ｃｍ３以上０．８０ｇ／ｃｍ３以下が好ましい。
【００２９】
当該段ボール用ライナーにおいては、このように第一紙層にある程度の厚みをもたせ、かつ、低密度としているため、第一紙層が物理的に所定量の水溶液を吸収しやすい構造となっている。従って、当該段ボール用ライナーによれば、優れた接着剤水溶液の吸収性を有し、接着強度に優れる段ボールを得ることができる。
【００３０】
上記第一紙層の坪量が上記下限未満の場合は、厚みが薄くなり、十分な量の接着剤水溶液を吸収することができず、貼合強度が低下する。逆に、上記第一紙層の坪量が上記上限を超える場合は、低密度の層が厚くなるため、ライナーとしての強度が低下したり、吸水性が良すぎて貼合強度が低下する。
【００３１】
上記第一紙層の密度が上記下限未満の場合は、ライナーとしての強度が低下する。また、このように低密度すぎる場合は、接着剤水溶液の浸透速度が速すぎ、シングル側のライナーとして使用された場合に、十分な貼合強度が得られない場合もある。逆に、上記第一紙層の密度が上記上限を超える場合は、十分な量の接着剤水溶液を吸収することができず、十分な貼合強度を得ることができない。
【００３２】
この第一紙層の坪量は、抄紙の際の付け量で調整することができる。また、この第一紙層の密度は、原料パルプスラリーのパルプ種やフリーネス、紙力増強剤やサイズ剤等の種類や量により調整することができる。例えば、第一紙層用パルプスラリーにおいて、上記内添サイズ剤の含有量を、０．１質量％以下、より好ましくは０．０４質量％以上０．１０質量％以下、上記紙力増強剤の含有量を、０．０８質量％以上０．４０質量％以下、より好ましくは、０．１０質量％以上０．３５質量％以下とするとよい。
【００３３】
このように内添サイズ剤及び紙力増強剤の含有量を少なくしたパルプスラリーを用いて第一紙層を形成することで、上述のような低密度な層を得やすく、さらには、サイズ剤の含有量の少なさからも、吸水性を高めることができる。なお、通常、高い強度が要求されるライナーにおいては、紙力増強剤の使用量が多いため、このように紙力増強剤の含有量を少なくすることで、より効果的に吸水性を高めることができる。
【００３４】
第一紙層用パルプスラリーにおいて、内添サイズ剤及び紙力増強剤の含有量が上記上限を超えると、接着剤水溶液の浸透速度が遅くなり、貼合性が低下するおそれがある。また、内添サイズ剤の含有量が上記下限未満の場合は、浸透速度が速くなりすぎ、貼合性が逆に低下する場合がある。紙力増強剤の含有量が上記下限未満の場合は、紙力が低下するおそれがある。
【００３５】
第一紙層パルプスラリーに用いられる紙力増強剤としては、ポリアクリルアミドが好ましく、両性ポリアクリルアミドがより好ましい。第一紙層の坪量を１１５ｇ／ｍ２以上１４５ｇ／ｍ２以下とし、第一紙層の密度を、０．７０ｇ／ｃｍ３以上０．８２ｇ／ｃｍ３以下にすることに加え、第一紙層パルプスラリーに用いられる紙力増強剤を両性ポリアクリルアミドにすることで、低密度化を図りつつ、貼合用の接着剤水溶液の吸収性により優れ、しかも良好な比圧縮強度を付与することができ好ましい。
【００３６】
また、第一紙層の紙力増強剤含有量は、第二紙層の紙力剤含有量の０．７倍以下であるとよい。このように、第一紙層の紙力増強剤含有量を第二紙層の紙力剤含有量と比して少なくすることで、第一紙層の密度を下げて吸水性を高め、かつ、第二紙層の密度を上げて、浸透抑制能を高め、適度な吸水性の得ることができる。
【００３７】
また、当該段ボール用ライナーの坪量に対する、上記第一紙層の坪量を４０％以上７０％以下とすることが好ましい。このように、全体に対する第一紙層の坪量を大きくすることで、上述の吸水性等をより高めることができる。なお、上記第一紙層の坪量が上記上限を超えると、段ボール用ライナーの強度等が低下するおそれがある。
【００３８】
なお、第一紙層用パルプスラリーにおけるパルプとしては、ダンボール古紙パルプと雑誌古紙パルプとの混合古紙パルプが好ましく、このフリーネスとしては、３００ｍｌ以上５００ｍｌ以下が好ましく、３４０ｍｌ以上３５０ｍｌ以下がより好ましく、３５０ｍｌ以上４４０ｍｌ以下がより好ましい。このようなパルプを上記紙力増強剤、サイズ剤と組み合わせて用いることで、より容易に第一紙層の密度を、０．７０ｇ／ｃｍ３以上０．８２ｇ／ｃｍ３以下にでき、低密度でかつ優れた接着剤水溶液の浸透性を有する第一紙層を好適に形成することができ好ましい。
【００３９】
（第二紙層（裏二層））
当該段ボール用ライナーにおける第二紙層の密度としては、０．７８ｇ／ｃｍ３以上０．９３ｇ／ｃｍ３以下が好ましく、０．８０ｇ／ｃｍ３以上０．９１ｇ／ｃｍ３以下がより好ましい。このように第二紙層の密度を高めることで、当該ダンボール用ライナーの強度を高めることができ、かつ、第一紙層に吸収された接着剤水溶液が表面側へ浸透しすぎることを抑制し、貼合時の接着性を高めることができる。さらに、第二紙層の密度が、０．７８ｇ／ｃｍ３以上０．９３ｇ／ｃｍ３以下であることに加え、第二紙層の密度が第一紙層の密度よりも高いことが好ましい。第一紙層の坪量を１１５ｇ／ｍ２以上１４５ｇ／ｍ２以下とし、第一紙層の密度を、０．７０ｇ／ｃｍ３以上０．８２ｇ／ｃｍ３以下にすることに加え、裏二紙層の密度を、０．７８ｇ／ｃｍ３以上０．９３ｇ／ｃｍ３以下とし、なおかつ第二紙層の密度を第一紙層の密度よりも高くすることにより、優れた接着剤水溶液の吸水性が発現されるとともに、過剰な接着剤水溶液の吸水を抑制でき、高速貼合性に優れる段ボール用ライナーとなり好ましい。
【００４０】
この第二紙層の密度は、第一紙層と同様、原料パルプスラリーのパルプ種やフリーネスの調製、紙力増強剤の種類や量により調整することができる。例えば、第二紙層用パルプスラリーにおいて、上記紙力増強剤の含有量を、０．５質量％以上０．８質量％以下、より好ましくは、０．５５質量％以上０．７５質量％以下とするとよい。
【００４１】
このように紙力増強剤の含有量を多くしたパルプスラリーを用いて第二紙層を形成することで、上述のような高密度な第二紙層を効率的に形成することができる。
【００４２】
第二紙層用パルプスラリーに用いられる紙力増強剤としては、ポリアクリルアミドが好ましく、両性ポリアクリルアミドがより好ましい。このような紙力増強剤を用いることで、比圧縮強度を高め、かつ、高密度な第二紙層を効果的に形成することができる。また、接着剤水溶液の第二紙層への浸透を抑制することができ、接着剤を第一紙層により留めやすくなる。
【００４３】
第二紙層用パルプスラリーにおいても、内添サイズ剤を添加することができるが、第二紙層用パルプスラリーにおける内添サイズ剤の含有量は、第一紙層用パルプスラリーにおける内添サイズの含有量以下であることが好ましく、第二紙層用パルプスラリーに内添サイズ剤を含有させないことがより好ましい。第二紙層における内添サイズ剤の使用量を増やすと、第二紙層中の内添サイズ剤が第一紙層に浸透することなどにより、第一紙層のサイズ性が高まり、吸水性が低下するおそれがある。そこで、第二紙層用パルプスラリーにおける内添サイズ剤の添加を上述のようにすることで、当該段ボール用ライナーの裏面における接着剤水溶液の吸水性を更に高めることができる。
【００４４】
当該段ボール用ライナーにおける第二紙層の坪量としては、特に限定されないが、４０ｇ／ｍ２以上８０ｇ／ｍ２以下が好ましい。第二紙層をこのような坪量とすることで、当該段ボール用ライナーに適度な比圧縮強度等を付与することができる。
【００４５】
なお、第二紙層用パルプスラリーにおけるパルプとしては、ダンボール古紙パルプと雑誌古紙パルプとの混合古紙パルプが好ましく、このフリーネスとしては、３００ｍｌ以上５００ｍｌ以下が好ましく、３４０ｍｌ以上３５０ｍｌ以下がより好ましく、３５０ｍｌ以上４４０ｍｌ以下がさらに好ましい。このようなパルプを上記紙力増強剤と組み合わせて用いることで、より容易に第二紙層の密度を、０．７８ｇ／ｃｍ３以上０．９３ｇ／ｃｍ３以下にでき、高密度でかつ接着剤水溶液の浸透抑制能を有する第二紙層を好適に形成することができる。第一紙層の坪量を１１５ｇ／ｍ２以上１４５ｇ／ｍ２以下とし、第一紙層の密度を、０．７０ｇ／ｃｍ３以上０．８２ｇ／ｃｍ３以下にすることに加え、第二紙層用パルプスラリーにおけるパルプとして、フリーネスが３００ｍｌ以上５００ｍｌ以下のダンボール古紙パルプと雑誌古紙パルプとの混合古紙パルプを用いることでより容易に裏二紙層の密度を、０．７８ｇ／ｃｍ３以上０．９３ｇ／ｃｍ３以下とすることができ、さらに適度な接着剤水溶液の吸水性が発現され、高速貼合性に優れる段ボール用ライナーとなり好ましい。
【００４６】
（他の層）
上記第二紙層の表面に積層される第三紙層の坪量や密度等は特に限定されないが、特に当該段ボール用ライナーが４層以上の多層構造である場合、第二紙層と同様に比較的高密度に形成することが好ましい。このようにすることで、当該ダンボール用ライナーの強度等を高めることができることに加え、第二紙層と共に二層で、第一紙層からの接着剤水溶液の過剰な浸透を抑えることができる。上記第三紙層の好ましい密度、坪量及びこの第三紙層用パルプスラリーへの添加剤の種類及び量並びにパルプ種等は、第二紙層（裏二層）と同様である。
【００４７】
当該段ボール用ライナーにおける表層（表面に位置する紙層）の坪量や密度、形成するためのパルプスラリーの成分等も特に限定されない。但し、罫割れ等を防ぐ観点から、表層用パルプスラリーにおける紙力増強剤の含有量は、０．０４質量％以上０．１６質量％以下とすることが好ましい。
【００４８】
なお、表層用パルプスラリーにおけるパルプとしては、針葉樹クラフトパルプが好ましく、このフリーネスとしては、５００ｍｌ以上６００ｍｌ以下であることが好ましい。このようなパルプを用いることで、罫線割れの発生を抑制し、また、白色度等にも優れる表層を好適に形成することができる。
【００４９】
なお、当該段ボール用ライナーの表層表面には、塗工液による塗工等が施されていてもよい。上記塗工液には、表面サイズ剤、紙力増強剤等を含有することができる。
【００５０】
（品質等）
当該段ボール用ライナーのＪＩＳ−Ｐ８１２４（１９９８）「紙及び板紙−坪量測定方法」に準拠して測定した坪量としては、特に限定されないが、２００ｇ／ｍ２以上３２０ｇ／ｍ２以下が好ましく、２０４ｇ／ｍ２以上３００ｇ／ｍ２以下が好ましい。当該段ボール用ライナーの坪量が上記上限を超えると近年の軽量化、省資源化の要請に反することとなる。一方、当該段ボール用ライナーの坪量が上記下限未満の場合、十分な強度等が得られないおそれがある。
【００５１】
当該段ボール用ライナーのＪＩＳ−Ｐ８１１８（１９９８）「紙及び板紙−厚さ及び密度の試験方法」に準じて測定した密度としては、特に限定されないが、０．７５ｇ／ｃｍ３以上０．９０ｇ／ｃｍ３以下が好ましい。密度が上記上限を超えると、貼合時の接着剤が当該段ボール用ライナーの内部に染み込み難くなるおそれや柔軟性が低下するおそれがある。一方、密度が上記下限未満の場合、貼号時の接着剤の浸透速度が速すぎ、浸透過多により接着強度が低下するおそれがある。
【００５２】
当該段ボール用ライナーのＪＩＳ−Ｐ８１２６（２００５）「紙及び板紙−圧縮強さ試験方法−リングクラッシュ法」に準拠して測定した比圧縮強さ（横）としては、例えば２８０ｇ／ｍ２では１８０Ｎ・ｇ／ｍ２以上２２０Ｎ・ｇ／ｍ２以下が好ましい。当該段ボール用ライナーの比圧縮強さ（横）が上記上限を超えると加工性が低下するおそれがある。一方、当該段ボール用ライナーの比圧縮強さ（横）が上記下限未満の場合、段割れが生じるおそれがある。なお、当該段ボール用ライナーにおいては、上述の層構造とすることで、このような良好な優れた圧縮強度を備えることができる。また、比圧縮強さ（横）は、その他、例えば繊維の配向性や原料パルプの種類や配合、フリーネスを調整することによっても調節することができる。
【００５３】
当該段ボール用ライナーのＪＩＳ−Ｐ８１１７（２００９）「紙及び板紙−透気度及び透気抵抗度試験方法（中間領域）−ガーレー法」に準じてガーレー試験機を用いて測定した。透気抵抗度としては、７０秒以上１５０秒以下が好ましい。このような透気抵抗度とすることで、貼合適性に加え、優れた乾燥性を発揮することができる。なお、当該段ボール用ライナーにおいては、上述の層構造とすることで、このような良好な透気性も備えることができる。透気抵抗度が上記上限を超えると、貼合用の接着剤が当該段ボール用ライナーの内部に染み込み難くなるおそれがある。一方、透気抵抗度が上記下限未満の場合、貼合用の接着剤が当該段ボール用ライナーの内部に過剰に浸透することにより、当該段ボール用ライナーと中芯との貼合性が低下するおそれがある。
【００５４】
当該段ボール用ライナーの動的液体浸透性測定装置における信号強度が最大値を示すまでの時間としては０．５秒以下が好ましく、０．３秒以下がより好ましい。動的液体浸透性測定装置における信号強度が最大値を示すまでの時間が上記上限を超えると、当該段ボール用ライナーと中芯とを貼合する際の接着剤が当該段ボール用ライナーの内部に染み込み難くなり、接着剤のアンカー効果が低下するおそれがある。なお、上記信号強度が最大値を示すまでの時間は、動的液体浸透性測定装置としてＥｍｔｅｃ社製の「ＳＵＲＦＡＣＥ  ＡＮＤ  ＳＩＺＩＮＧ  ＴＥＳＴＥＲ（ＥＳＴ−１２）」を使用して測定した値である。第一紙層の坪量を１１５ｇ／ｍ２以上１４５ｇ／ｍ２以下とし、第一紙層の密度を、０．７０ｇ／ｃｍ３以上０．８２ｇ／ｃｍ３以下にすることに加え、第二紙層の密度を、０．７８ｇ／ｃｍ３以上０．９３ｇ／ｃｍ３以下とし、動的液体浸透性測定装置における信号強度が最大値を示すまでの時間を０．５秒以下とすることにより、より高速貼合性に優れた段ボール用ライナーが得られ好ましい。
【００５５】
当該段ボール用ライナーの動的液体浸透性測定装置における浸透開始から１秒後の信号強度としては、信号強度の最大値に対して５０％以下となることが好ましく、４０％以下となることがより好ましい。動的液体浸透性測定装置における浸透開始から１秒後の信号強度が上記上限を超えると、当該段ボール用ライナーと中芯との貼合性が低下するおそれがある。なお、上記信号強度が最大値を示すまでの時間は、動的液体浸透性測定装置としてＥｍｔｅｃ社製の「ＳＵＲＦＡＣＥ  ＡＮＤ  ＳＩＺＩＮＧ  ＴＥＳＴＥＲ（ＥＳＴ−１２）」を使用して測定した値である。第一紙層の坪量を１１５ｇ／ｍ２以上１４５ｇ／ｍ２以下とし、第一紙層の密度を、０．７０ｇ／ｃｍ３以上０．８２ｇ／ｃｍ３以下にすることに加え、第二紙層の密度を、０．７８ｇ／ｃｍ３以上０．９３ｇ／ｃｍ３以下とし、動的液体浸透性測定装置における信号強度が最大値を示すまでの時間を０．５秒以下とし、さらに動的液体浸透性測定装置における浸透開始から１秒後の信号強度としては、信号強度の最大値に対して５０％以下することにより、コルゲータでの接着剤水溶液の吸水性に優れ、かつ接着剤水溶液の表面側への浸透を適度に抑制することで、より高速貼合性に優れた段ボール用ライナーが得られ好ましい。
【００５６】
（段ボール用ライナーの製造方法）
当該段ボール用ライナーは、上述のように各紙層に対応する原料パルプスラリーを抄紙することによって得ることができる。当該段ボール用ライナーは、一般に製紙に用いられるシステムで製造することができ、具体的には、例えばワイヤーパート、プレスパート、プレドライヤーパート、コーターパート、カレンダーパート、リールパートを含む製紙システム等を用いることができる。また、これ以外にも抄紙機とコーターパートとを分離したオフマシンコーターからなる製紙システムを用いても良く、抄紙機とソフトカレンダーを分離したオフマシンカレンダーからなる製紙システムを用いても良い。
【００５７】
（当該段ボール用ライナーを用いた段ボールの製造方法）
当該段ボール用ライナーを用いて段ボールを製造する方法は特に限定されず、例えばシングルフェーサで段ボール用中芯を波状に形成（段繰り加工）し、この中芯の一方段頂部に貼合用の接着剤（接着剤水溶液）を塗布した後、当該段ボール用ライナーと貼り合せて片面段ボールを作成し、次に、この片面段ボールシートの中芯の他方段頂部にグルーマシンで貼合用の接着剤（接着剤水溶液）を塗布してダブルフェーサに送り、ヒーティングパートで中芯の他方段頂部側に当該段ボール用ライナーを貼りあわせ、熱板等で加熱した後、クーリングパートで冷却することにより段ボールを得ることができる。なお、一方のライナーだけに、当該段ボール用ライナーを用いることもできる。
【００５８】
貼合用の接着剤としては、例えば澱粉等が挙げられ、具体的には、水、糊化澱粉（α化澱粉）、未糊化澱粉（β澱粉）、アルカリ化合物、硼素化合物等で構成される。主成分となる未糊化澱粉（β澱粉）としては、例えばとうもろこし澱粉、小麦澱粉、じゃがいも澱粉、タピオカ澱粉等の各種生澱粉やリン酸エステル化澱粉、アミノ化澱粉等のカチオン基で澱粉を化学修飾したカチオン化澱粉、酸で加水分解させ分子量を調整した酸化澱粉、α−アミラーゼで加水分解し分子量を調整した酵素変性澱粉等の化学変性された各種加工澱粉等を用いることができる。また、糊化澱粉（α化澱粉）としては、例えば酸加水分解澱粉、カチオン化澱粉、酵素変性澱粉等の加工澱粉やハイアミロース澱粉等が挙げられる。また、耐水性を要求される耐水性段ボールには、例えばアクリル、ＳＢＲ等の合成樹脂や澱粉と合成樹脂を混合した接着剤を用いることができる。
【実施例】
【００５９】
以下、実施例によって本発明をさらに詳細に説明するが、本発明はこれらの実施例に限定されるものではない。なお、以下においては、特に断りのない限り、％は質量％を、薬品添加量はパルプ絶乾質量（ｔ）当たりの固形分質量（ｋｇ）を意味する。
【００６０】
なお、本実施例における各測定値は、以下の方法にて測定した値である。
【００６１】
［坪量（単位：ｇ／ｍ２）］
ＪＩＳ−Ｐ８１２４（１９９８）に記載の「紙及び板紙−坪量測定方法」に準拠して測定した。
【００６２】
［密度（単位：ｇ／ｍ３）］
ＪＩＳ−Ｐ８１１８（１９９８）に記載の「紙及び板紙−厚さ及び密度の試験方法」に準拠して測定した。
【００６３】
［各紙層（第一紙層及び第二紙層）の坪量及び密度］
デジタルマイクロスコープ（キーエンス社製、ＶＨＸ−１００Ｆ）を用いて段ボール用ライナーの断面を撮影し、第一紙層及び第二紙層の厚さを１０ヶ所測定し、この１０ヶ所の測定結果を平均して、第一紙層及び第二紙層の厚さとした。次いで段ボール用ライナーを３０ｃｍ×３０ｃｍの大きさに断裁し、蒸留水に２４時間浸漬した。蒸留水に浸漬した段ボール用ライナーを取り出し、第一紙層及び第二紙層を剥がし、熱風乾燥器を用いて、１０２〜１０８℃の温度で２時間乾燥した。次いでＪＩＳ  Ｐ  ８１１１：１９９８に定める試験用紙の前処理に基づき前処理を行い、標準状態（温度２３℃、湿度５０％）で質量を測定し第一紙層及び第二紙層の坪量を算出した。また、上記厚さ及び質量より第一紙層及び第二紙層の密度を算出した。
【００６４】
［比圧縮強さ（横）（単位：Ｎ・ｇ／ｍ２）］
ＪＩＳ−Ｐ８１２６（２００５）に記載の「紙及び板紙−圧縮強さ試験方法−リングクラッシュ法」に準拠して測定した。
【００６５】
［透気抵抗度（単位：秒）］
ＪＩＳ−Ｐ８１１７（２００９）の「紙及び板紙−透気度及び透気抵抗度試験方法（中間領域）−ガーレー法」に準拠して、ガーレー試験機を用いて測定した。
【００６６】
［ピーク出現時間（単位：秒）］
動的液体浸透性測定装置として、Ｅｍｔｅｃ社製の「ＳＵＲＦＡＣＥ  ＡＮＤ  ＳＩＺＩＮＧ  ＴＥＳＴＥＲ（ＥＳＴ−１２）」を使用し、信号強度が最大値を示すピーク出現時間を測定した。具体的には、紙を抄紙流れ方向に５０ｍｍ、幅方向７５ｍｍに裁断した測定用試験片の表層表面を両面粘着テープでサンプルホルダーに固定し、このサンプルホルダーを試験液である温度２３℃の蒸留水に浸漬させて、超音波周波数２ＭＨｚにて段ボール用ライナーの裏面の信号強度が最大値を示すピーク出現時間を測定した。なお、ピーク出現時間が遅い程、液体浸透性（吸水性）が低いことを意味する。
【００６７】
［１秒後の信号強度（単位：％）］
動的液体浸透性測定装置として、Ｅｍｔｅｃ社製の「ＳＵＲＦＡＣＥ  ＡＮＤ  ＳＩＺＩＮＧ  ＴＥＳＴＥＲ（ＥＳＴ−１２）」を使用して得られる浸透特性曲線における１秒後の信号強度を、ピーク時の信号強度を１００％として相対的にあらわした。測定条件は上記ピーク出現時間の測定条件と同様である。
【００６８】
［貼合速度］
段ボール用中芯（大王製紙社製の強化芯１８０ｇ／ｍ２）の両面に得られた段ボール用ライナーを貼りあわせてＡ段シングルフルートを作製した。この際の貼合速度を表２に示した。なお、コルゲータは、ダイオーエンジニアリング社製「アグナティＧＯ−１４ＱＲＣ（設計貼合速度２５０ｍ／分）」を使用した。
【００６９】
［剥がれ評価］
貼合後の完成段ボールのコルゲータ幅方向両端を手で折り曲げ、以下の基準による３段階の官能評価を行った。
○：幅方向両端まで完全に接着されており、剥がれが見られなかった場合。
△：折り曲げた時に「パリパリ」との剥がれ音が生じ、微少な剥がれが見られた場合。
×：折り曲げ前から明らかな剥がれが見られた場合。
【００７０】
［接着強度］
得られた段ボールシートのライナーと中芯との接着力をＪＩＳ  Ｚ  ０４０２：１９９５「段ボールの接着力試験方法」に準拠し、以下の基準に従い、評価した。なお、試験はシングルフェーサ側及びダブルフェーサ側について、それぞれ１０個の試験片について行い、平均値を求めた。
◎：接着力が２７０Ｎ以上である。
〇：接着力が２５０Ｎ以上２７０Ｎ未満である。
△：接着力が２３０Ｎ以上２５０Ｎ未満である。
×：接着力が２３０Ｎ未満である。
【００７１】
［実施例１］
（第一紙層（裏層）用パルプスラリーの調製）
第一紙層用パルプスラリーとしては、段ボール古紙パルプ４０％と雑誌古紙パルプ６０％とを配合したものに、以下に記載の内添サイズ剤及び内添紙力増強剤を配合し、硫酸バンドでｐＨが６．５となるように調製したものを用いた。なお、このパルプスラリーのＪＩＳ−Ｐ８１２１（１９９５）「パルプのろ水度試験方法」に準拠して測定したフリーネスは４００ｍｌＣＳＦだった。
［内添サイズ剤］
「ハーサイズＮＥＳ−６８０（ロジンエマルジョンサイズ剤）」ハリマ化成社製、０．８ｋｇ／パルプｔ
［内添紙力増強剤］
「ハーマイドＲＢ−２３６（両性ＰＡＭ）」ハリマ化成社製、２．９ｋｇ／パルプｔ
【００７２】
（第二紙層（裏二層）用パルプスラリーの調製）
第二紙層用パルプスラリーとしては、段ボール古紙パルプ４０％と雑誌古紙パルプ６０％とを配合したものに、以下に記載の内添紙力増強剤を配合し、硫酸バンドでｐＨが６．５となるように調製したものを用いた。なお、このパルプスラリーのＪＩＳ−Ｐ８１２１（１９９５）「パルプのろ水度試験方法」に準拠して測定したフリーネスは４００ｍｌＣＳＦだった。
［内添紙力増強剤］
「ハーマイドＲＢ−２３６（両性ＰＡＭ）」ハリマ化成社製、６．５ｋｇ／パルプｔ
【００７３】
（第三紙層用パルプスラリーの調製）
第三紙層用パルプスラリーとしては、段ボール古紙パルプ１００％を配合したものに、以下に記載の内添サイズ剤及び内添紙力増強剤を配合し、硫酸バンドでｐＨが６．５となるように調製したものを用いた。なお、このパルプスラリーのＪＩＳ−Ｐ８１２１（１９９５）「パルプのろ水度試験方法」に準拠して測定したフリーネスは４００ｍｌＣＳＦだった。
［内添サイズ剤］
「ハーサイズＮＥＳ−６８０（ロジンエマルジョンサイズ剤）」ハリマ化成社製、２．５ｋｇ／パルプｔ
［内添紙力増強剤］
「ハーマイドＲＢ−２３６（両性ＰＡＭ）」ハリマ化成社製、６ｋｇ／パルプｔ
【００７４】
（第四紙層（表層）用パルプスラリーの調製）
第四紙層用パルプスラリーとしては、針葉樹未晒クラフトパルプ１００％を配合したものに、以下に記載の内添サイズ剤及び内添紙力剤を配合し、硫酸バンドでｐＨが６．５となるように調製したものを用いた。なお、このパルプスラリーのＪＩＳ−Ｐ８１２１（１９９５）「パルプのろ水度試験方法」に準拠して測定したフリーネスは５３０ｍｌＣＳＦだった。
［内添サイズ剤］
「ハーサイズＮＥＳ−６８０（ロジンエマルジョンサイズ剤）」ハリマ化成社製、２．５ｋｇ／パルプｔ
［内添紙力剤］
「ハーマイドＲＢ−２３６（両性ＰＡＭ）」ハリマ化成社製、０．０８ｋｇ／パルプｔ
【００７５】
上記第一〜第四紙層用パルプスラリーを用いて多層抄きすることで、四層構造の段ボール用ライナーを得た。各層の付け量は、第一紙層（裏層）１３０ｇ／ｍ２、第二紙層（裏二層）６５ｇ／ｍ２、第三紙層５０ｇ／ｍ２、第四紙層（表層）３５ｇ／ｍ２とした。
【００７６】
［実施例２〜１３及び比較例１〜２］
第一及び第二紙層用パルプスラリーにおけるフリーネス、内添サイズ剤及び紙力増強剤の量及び坪量（付け量）を表１に示すように替えたこと以外は、実施例１と同様にして各段ボール用ライナーを得た。なお、パルプスラリーにおけるフリーネスの調整は、パルプスラリーを分級及びまたは叩解処理することにより行った。
【００７７】
［評価］
得られた各段ボール用ライナーの第一及び第二紙層の坪量及び密度、全体の坪量及び密度、比圧縮強さ（横）、透気抵抗度、動的浸透性（最大値の位置及び一秒後の強度比）、貼合速度、剥がれ評価及び接着強度の評価を上述した方法にて行った。評価結果を表１及び表２に示す。
【００７８】
【表１】
2014012908.tif 000002
【００７９】
【表２】
2014012908.tif 000003
【００８０】
上記表に示されるように、本発明の段ボール用ライナーは、第一紙層（裏層）の坪量及び密度を制御することで、優れた貼合性を有することが分かる。
【産業上の利用可能性】
【００８１】
以上説明したように、本発明の段ボール用ライナーは、貼合性に優れ、貼合速度の高速化にも対応可能な段ボール用ライナーとして好適に用いることができる。